(57)【要約】【課題】測定に悪影響を与えることなくアルカリ性雰囲気から発光管を保護することができる紫外線照射装置及びこれを備えた分析装置を提供する。【解決手段】石英材料により形成された発光管７１の外表面に第１保護膜７３１を成膜することにより、発光管７１をアルカリ性雰囲気から保護する。アルカリ性雰囲気に対する石英材料の化学反応を第１保護膜７３１により阻止し、石英材料が溶出するのを防止することができるため、アルカリ性雰囲気から発光管７１を保護することができる。また、第１保護膜７３１を発光管７１の外表面に成膜させるため、発光管７１の外表面と第１保護膜７３１との間に隙間が生じるのを防止することができる。したがって、発光管７１の外表面と第１保護膜７３１との隙間に入り込んだ試料水が次の分析時における試料水に混入するといったことがなく、このような試料水の混入が測定に悪影響を与えるのを防止することができる。【選択図】  図２
2015191884.tif 000002
【特許請求の範囲】
【請求項１】
アルカリ性雰囲気において使用される紫外線照射装置であって、
石英材料により形成され、内部から紫外線を発光する発光管と、
前記発光管の外表面に成膜され、前記発光管をアルカリ性雰囲気から保護する第１保護膜とを備えたことを特徴とする紫外線照射装置。
【請求項２】
前記第１保護膜が、ダイヤモンドライクカーボンを含む材料により形成されていることを特徴とする請求項１に記載の紫外線照射装置。
【請求項３】
前記第１保護膜が、無機金属又は無機金属化合物を含む材料により形成されていることを特徴とする請求項１に記載の紫外線照射装置。
【請求項４】
前記第１保護膜の外表面に形成され、前記第１保護膜とは異なる材料からなる第２保護膜をさらに備えたことを特徴とする請求項１〜３のいずれかに記載の紫外線照射装置。
【請求項５】
前記第２保護膜が、樹脂を含む材料により形成されていることを特徴とする請求項４に記載の紫外線照射装置。
【請求項６】
前記第１保護膜が、樹脂を含む材料により形成されていることを特徴とする請求項１〜４のいずれかに記載の紫外線照射装置。
【請求項７】
請求項１〜６のいずれかに記載の紫外線照射装置と、
試料水が貯留される反応槽と、
前記反応槽内において酸化された試料水の成分を測定する測定部とを備え、
前記発光管が、前記反応槽内の試料水に浸漬されることを特徴とする分析装置。
【請求項８】
前記第１保護膜が、前記反応槽内の試料水の水位に対応する位置に形成されていることを特徴とする請求項７に記載の分析装置。
【発明の詳細な説明】
【技術分野】
【０００１】
本発明は、アルカリ性雰囲気において使用される紫外線照射装置及びこれを備えた分析装置に関するものである。
【背景技術】
【０００２】
全窒素全リン計などの分析装置では、例えば試料水に紫外線を照射することにより試料水中の成分を酸化させ、酸化された成分の濃度を測定部で測定することができる（例えば、下記特許文献１参照）。紫外線は、低圧水銀灯などの紫外線照射装置から試料水に照射される。紫外線照射装置には、例えば石英ガラスにより形成された発光管が備えられており、発光管の内部で発生した紫外線が、当該発光管を透過して外部に照射されるようになっている。
【０００３】
この種の分析装置の中には、試料水が貯留された反応槽に対して外部から紫外線を照射するような構成のものと、反応槽内の試料水に発光管を浸漬して紫外線を直接照射するような構成のものとがある。反応槽内の試料水に発光管を浸漬する構成では、試料水中の成分の酸化効率を高めることができる反面、試料水に発光管が直接接触することに起因して、発光管が劣化するなどの問題が生じるおそれがある。
【０００４】
例えば、水酸化ナトリウムなどの試薬が試料水に混合された場合には、アルカリ性の試料水に発光管が浸漬されることになるため、下記反応式に示すような化学反応により、発光管を形成している石英ガラスが溶出してしまうという問題がある。
ＳｉＯ２＋２ＮａＯＨ→Ｎａ２ＳｉＯ３＋Ｈ２Ｏ
【０００５】
そこで、樹脂製のチューブを発光管の外表面に被せることにより、アルカリ性の試料水から石英ガラスを保護するといった対策が施される場合もある。この場合、例えばチューブを加熱して軟化させ、発光管の先端側から圧入した後に硬化させることにより、発光管の外表面にチューブを被せることができる。
【先行技術文献】
【特許文献】
【０００６】
【特許文献１】特開２００２−１０７３５２号公報
【発明の概要】
【発明が解決しようとする課題】
【０００７】
しかしながら、上記のような態様で樹脂製のチューブを発光管の外表面に被せた場合には、チューブと発光管の外表面との間に隙間が生じるおそれがある。このような隙間に試料水が入り込んだ場合、その試料水が次の分析時における試料水に混入し、測定誤差の原因となるため好ましくない。また、チューブと発光管の外表面との隙間に入り込んだ試料水が、発光管の根元部まで到達し、発光管内の電気部品に不具合を生じさせるおそれがある。
【０００８】
さらに、発光管の内部から発生する紫外線が樹脂製のチューブを劣化させ、亀裂を発生させるおそれもある。この場合、発生した亀裂内に試料水が入り込み、その試料水が次の分析時における試料水に混入することにより、測定誤差の原因となるだけでなく、亀裂とともに発生した異物が測定に悪影響を及ぼす可能性がある。
【０００９】
反応槽内の試料水に発光管を浸漬するような構成だけでなく、例えばアンモニアが含まれる大気中で紫外線照射装置を使用する場合にも、アルカリ性雰囲気から発光管を保護する必要がある。このような場合においても、樹脂製のチューブを用いて発光管を保護するような構成では、発光管の内部から発生する紫外線によりチューブが劣化し、測定に悪影響を与える可能性がある。
【００１０】
本発明は、上記実情に鑑みてなされたものであり、測定に悪影響を与えることなくアルカリ性雰囲気から発光管を保護することができる紫外線照射装置及びこれを備えた分析装置を提供することを目的とする。
【課題を解決するための手段】
【００１１】
本発明に係る紫外線照射装置は、アルカリ性雰囲気において使用される紫外線照射装置であって、石英材料により形成され、内部から紫外線を発光する発光管と、前記発光管の外表面に成膜され、前記発光管をアルカリ性雰囲気から保護する第１保護膜とを備える。
【００１２】
このような構成によれば、石英材料により形成された発光管を、その外表面に成膜された第１保護膜によってアルカリ性雰囲気から保護することができる。すなわち、アルカリ性雰囲気に対する石英材料の化学反応を第１保護膜により阻止し、石英材料が溶出するのを防止することができる。
【００１３】
特に、第１保護膜を発光管の外表面に成膜させるため、発光管の外表面と第１保護膜との間に隙間が生じるのを防止することができる。したがって、発光管の外表面と第１保護膜との隙間に入り込んだ試料水が次の分析時における試料水に混入するといったことがなく、このような試料水の混入が測定に悪影響を与えるのを防止することができる。また、紫外線を透過可能な材料で第１保護膜を形成するような構成であれば、発光管の外表面の広範囲にわたって第１保護膜を形成したとしても、測定に悪影響を与えることがない。したがって、測定に悪影響を与えることなくアルカリ性雰囲気から発光管を保護することができる。
【００１４】
前記第１保護膜が、ダイヤモンドライクカーボンを含む材料により形成されていてもよい。
【００１５】
このような構成によれば、耐紫外線性及び耐アルカリ性が高いダイヤモンドライクカーボンを用いて、発光管の外表面に第１保護膜を成膜することができる。これにより、第１保護膜が劣化するのを効果的に防止することができるため、第１保護膜の亀裂に入り込んだ試料水が次の分析時における試料水に混入するといったことが原因で、測定に悪影響を与えるのを防止することができる。
【００１６】
前記第１保護膜が、無機金属又は無機金属化合物を含む材料により形成されていてもよい。
【００１７】
このような構成によれば、無機金属又は無機金属化合物を用いて発光管の外表面に成膜された第１保護膜により、発光管を保護することができる。耐紫外線性及び耐アルカリ性が高い無機金属又は無機金属化合物を用いて第１保護膜を形成すれば、第１保護膜が劣化するのを効果的に防止することができるため、第１保護膜の亀裂に入り込んだ試料水が次の分析時における試料水に混入するといったことが原因で、測定に悪影響を与えるのを防止することができる。
【００１８】
前記紫外線照射装置は、前記第１保護膜の外表面に形成され、前記第１保護膜とは異なる材料からなる第２保護膜をさらに備えていてもよい。
【００１９】
このような構成によれば、積層された第１保護膜及び第２保護膜により、発光管を保護することができる。例えば第１保護膜よりも耐アルカリ性が高い材料で第２保護膜を形成すれば、アルカリ性雰囲気による第１保護膜の劣化を防止し、発光管をより効果的に保護することができる。また、第２保護膜よりも耐紫外線性が高い材料で第１保護膜を形成すれば、紫外線による第２保護膜の劣化を防止し、発光管をより効果的に保護することができる。
【００２０】
前記第２保護膜が、樹脂を含む材料により形成されていてもよい。
【００２１】
このような構成によれば、撥水性が高い樹脂を用いて第２保護膜を形成することにより、第１保護膜をアルカリ性雰囲気から効果的に保護することができる。例えば第１保護膜を蒸着により成膜した場合などには、第１保護膜の表面の細かい粒子間に試料水が入り込み、第１保護膜を劣化させるおそれがあるが、当該第１保護膜上に樹脂を用いて第２保護膜を形成すれば、第１保護膜をアルカリ性雰囲気から効果的に保護することができる。また、樹脂は耐紫外線性が低いが、耐紫外線性が高い材料で第１保護膜を形成すれば、樹脂を用いて形成された第２保護膜を紫外線から効果的に保護することができる。
【００２２】
また、前記第１保護膜が、樹脂を含む材料により形成されていてもよい。
【００２３】
このような構成によれば、樹脂を用いて発光管の外表面に成膜された第１保護膜により、発光管を保護することができる。例えばフッ素樹脂などの耐アルカリ性が高い樹脂を用いて第１保護膜を形成すれば、第１保護膜が劣化するのを効果的に防止することができるため、第１保護膜の亀裂に入り込んだ試料水が次の分析時における試料水に混入するといったことが原因で、測定に悪影響を与えるのを防止することができる。
【００２４】
本発明に係る分析装置は、前記紫外線照射装置と、試料水が貯留される反応槽と、前記反応槽内において酸化された試料水の成分を測定する測定部とを備える。前記発光管は、前記反応槽内の試料水に浸漬される。
【００２５】
このような構成によれば、反応槽内の試料水に浸漬された発光管を試料水から保護することができる。例えば試料水に試薬が混合されることにより、試料水がアルカリ性となっている場合などであっても、発光管の外表面に成膜された第１保護膜により、アルカリ性の試料水から発光管を保護することができる。
【００２６】
前記第１保護膜が、前記反応槽内の試料水の水位に対応する位置に形成されていてもよい。
【００２７】
このような構成によれば、試料水の水位に対応する位置において発光管を保護することができる。アルカリ性の試料水に浸漬された発光管は、特に試料水の水位に対応する位置において溶出しやすいため、当該水位に対応する位置に第１保護膜を形成することにより、アルカリ性の試料水から発光管を効果的に保護することができる。また、試料水の水位に対応する位置にのみ第１保護膜を形成することにより、第１保護膜の材料費を抑えることができるため、製造コストを低減することができる。
【発明の効果】
【００２８】
本発明によれば、アルカリ性雰囲気に対する石英材料の化学反応を第１保護膜により阻止し、石英材料が溶出するのを防止することができるため、アルカリ性雰囲気から発光管を保護することができる。また、本発明によれば、発光管の外表面と第１保護膜との間に隙間が生じるのを防止することができ、発光管の外表面と第１保護膜との隙間に入り込んだ試料水が次の分析時における試料水に混入するといったことがないため、このような試料水の混入が測定に悪影響を与えるのを防止することができる。
【図面の簡単な説明】
【００２９】
【図１】本発明の一実施形態に係る分析装置の構成例を示した概略図である。
【図２】紫外線照射装置の概略断面図である。
【発明を実施するための形態】
【００３０】
図１は、本発明の一実施形態に係る分析装置の構成例を示した概略図である。本実施形態に係る分析装置は、試料水の全窒素濃度（ＴＮ濃度）及び全リン濃度（ＴＰ濃度）を測定可能な全窒素全リン計であり、その構成の一部のみを図１に示している。
【００３１】
試料水は、下水、河川水又は工場排水などであり、窒素化合物やリン化合物などの各種成分を含んでいる。試料水中の窒素化合物は、例えば硝酸イオン、亜硝酸イオン、アンモニウムイオン及び有機態窒素として存在している。試料水の全窒素濃度を測定する際には、試料水中の全ての窒素化合物を硝酸イオンに酸化させた上で、その濃度を測定する。
【００３２】
また、試料水中のリン化合物は、例えばリン酸イオン、加水分解性リン及び有機態リンとして存在している。試料水中の全リン濃度を測定する際には、試料水中の全てのリン化合物をリン酸イオンに酸化させた上で、その濃度を測定する。
【００３３】
本実施形態に係る分析装置には、例えば流路切替部１、シリンジ２、試料水供給部３、試薬供給部４、反応槽５、ヒータ６、紫外線照射装置７、測定部８及び制御部９などが備えられている。流路切替部１は、例えば複数のポートを備えたマルチポートバルブからなり、１つの共通ポートに対して他のポートのいずれかを選択的に連通させることができる。流路切替部１の各ポート間の連通状態は、例えばモータＭ１の駆動により自動で切り替えることができる。
【００３４】
シリンジ２には、例えば筒体２１及びプランジャ２２が備えられている。筒体２１内に挿入されているプランジャ２２を変位させることにより、シリンジ２への吸引動作及びシリンジ２からの吐出動作を行うことができる。プランジャ２２は、例えばモータＭ２の駆動により自動で行うことができる。
【００３５】
この例では、流路切替部１の共通ポートが、シリンジ２に接続されている。流路切替部１における他の複数のポートには、試料水供給部３、試薬供給部４、反応槽５及び測定部８などがそれぞれ接続されている。したがって、シリンジ２及び試料水供給部３を連通させた状態でプランジャ２２を変位させ、シリンジ２への吸引動作を行うことにより、シリンジ２内（筒体２１内）に試料水を供給することができる。その後、シリンジ２及び試薬供給部４を連通させてプランジャ２２を変位させ、シリンジ２への吸引動作を行えば、シリンジ２内に試薬を供給し、当該試薬を試料水に混合させることができる。
【００３６】
シリンジ２内の試料水は、酸化剤などが適宜添加された上で、反応槽５内に供給される。具体的には、シリンジ２及び反応槽５を連通させてプランジャ２２を変位させ、シリンジ２からの吐出動作を行うことにより、シリンジ２内の試料水を反応槽５内に供給することができる。このとき、プランジャ２２の変位量を制御することにより、反応槽５への試料水の供給量を調整することができる。
【００３７】
反応槽５には、シリンジ２から供給される試料水が貯留される。反応槽５の外側にはヒータ６が設けられており、当該ヒータ６により反応槽５内の試料水を加熱することができる。紫外線照射装置７は、反応槽５内に挿入され、反応槽５内に貯留されている試料水に対して紫外線を照射することにより、試料水中の窒素化合物やリン化合物などの各種成分を酸化させる。
【００３８】
反応槽５内の試料水は、シリンジ２を介して測定部８へと導かれる。具体的には、シリンジ２及び反応槽５を連通させてプランジャ２２を変位させ、シリンジ２への吸引動作を行うことにより、反応槽５内の試料水をシリンジ２内に導入する。その後、シリンジ２及び測定部８を連通させてプランジャ２２を変位させ、シリンジ２からの吐出動作を行うことにより、シリンジ２内の試料水を測定部８に導くことができる。
【００３９】
これにより、反応槽５内において酸化された試料水の成分が測定部８で測定される。測定部８では、例えば試料水に対して照射した光の透過光を検出することにより、吸光度が測定される。このようにして測定した吸光度に基づいて、全窒素濃度や全リン濃度などの試料水中の成分の濃度を算出することができる。
【００４０】
制御部９は、例えばＣＰＵ（Central Processing Unit）を含む構成であり、モータＭ１，Ｍ２、ヒータ６及び紫外線照射装置７などの分析装置の各部の動作を制御するとともに、測定部８からの検出信号に基づく処理を行う。測定部８で測定された吸光度に基づく濃度の演算は、制御部９において行われ、算出された濃度は表示部（図示せず）に表示される。
【００４１】
図２は、紫外線照射装置７の概略断面図である。この紫外線照射装置７は、例えば石英ガラスにより形成された発光管７１を備えており、当該発光管７１が反応槽５内の試料水に浸漬された状態で使用される。発光管７１は、例えば一直線状に延びる細長い管体であり、内部から紫外線を発光する。
【００４２】
発光管７１は、上下方向に延びるように先端部７１１から試料水内に浸漬され、根元部７１２が試料水の水位Ｌよりも上方に位置している。発光管７１内には、例えば長手方向に沿って延びる区画壁７１３が設けられることにより、Ｕ字状の内部空間７１４が形成されている。発光管７１の根元部７１２には、Ｕ字状の内部空間７１４の両端部に対応する位置に、それぞれ電極７２が設けられている。
【００４３】
本実施形態における紫外線照射装置７は、例えば低圧水銀灯であり、内部空間７１４内に水銀が封入されている。分析時には、１対の電極７２間に電圧が印加されることにより、内部空間７１４の水銀蒸気中にアーク放電が生じ、これに伴って紫外線が発光されるようになっている。
【００４４】
例えば試薬供給部４から水酸化ナトリウムなどの試薬が試料水に混合された場合には、反応槽５内に貯留される試料水がアルカリ性となる。このような場合には、紫外線照射装置７がアルカリ性雰囲気（この例ではアルカリ性の試料水に浸漬された状態）において使用されることとなる。
【００４５】
発光管７１の外表面には、発光管７１をアルカリ性雰囲気から保護する保護膜７３が形成されている。発光管７１をアルカリ性雰囲気から保護するために、保護膜７３は、アルカリと反応しない、又は反応しにくい材料により形成される。本実施形態では、発光管７１の外表面に第１保護膜７３１が成膜され、当該第１保護膜７３１の外表面に第２保護膜７３２が成膜されている。
【００４６】
このように、保護膜７３は、異なる材料からなる複数の膜が積層された構成であることが好ましいが、これに限らず、例えば第１保護膜７３１のみからなる構成であってもよい。なお、図２では、説明を分かりやすくするために、第１保護膜７３１及び第２保護膜７３２の厚みを実際の厚みよりも大きく示している。
【００４７】
第１保護膜７３１は、例えばダイヤモンドライクカーボン（ＤＬＣ）により形成されている。ダイヤモンドライクカーボンは、主として炭化水素又は炭素の同素体からなる非晶質の硬質炭素膜であり、耐紫外線性及び耐アルカリ性が高い性質を有している。第１保護膜７３１は、発光管７１の外表面にダイヤモンドライクカーボンを蒸着させることにより形成することができる。ダイヤモンドライクカーボンを用いて形成された第１保護膜７３１の厚みは、０．０１μｍ以上であることが好ましく、１μｍ以上であればより好ましい。
【００４８】
第１保護膜７３１を蒸着により形成する際には、例えば物理蒸着法（ＰＶＤ法）を用いることができる。物理蒸着法には、真空蒸着法、イオンプレーティング法及びスパッタ法などの各種蒸着法が含まれる。ただし、物理蒸着法に限らず、化学蒸着法（ＣＶＤ法）により第１保護膜７３１を成膜してもよいし、蒸着以外の方法で第１保護膜７３１を成膜してもよい。
【００４９】
このように、本実施形態では、石英ガラスにより形成された発光管７１を、その外表面に成膜された第１保護膜７３１によってアルカリ性雰囲気から保護することができる。すなわち、アルカリ性雰囲気に対する石英ガラスの化学反応を第１保護膜７３１により阻止し、石英ガラスが溶出するのを防止することができる。
【００５０】
この例では、反応槽５内の試料水に浸漬された発光管７１を試料水から保護することができる。例えば試薬供給部４から水酸化ナトリウムが試薬として試料水に混合されることにより、試料水がアルカリ性となっている場合でも、下記反応式に示すような化学反応が生じて石英ガラスが溶出するのを第１保護膜７３１により阻止し、アルカリ性の試料水から発光管７１を保護することができる。
ＳｉＯ２＋２ＮａＯＨ→Ｎａ２ＳｉＯ３＋Ｈ２Ｏ
【００５１】
特に、第１保護膜７３１を発光管７１の外表面に成膜させるため、発光管７１の外表面と第１保護膜７３１との間に隙間が生じるのを防止することができる。したがって、発光管７１の外表面と第１保護膜７３１との隙間に入り込んだ試料水が次の分析時における試料水に混入するといったことがないため、このような試料水の混入が測定に悪影響を与えるのを防止することができる。また、紫外線を透過可能な材料で第１保護膜７３１を形成するような構成であれば、発光管７１の外表面の広範囲（例えば外表面全体）にわたって第１保護膜７３１を形成したとしても、測定に悪影響を与えることがない。したがって、測定に悪影響を与えることなくアルカリ性雰囲気から発光管７１を保護することができる。
【００５２】
また、本実施形態では、耐紫外線性及び耐アルカリ性が高いダイヤモンドライクカーボンを用いて、発光管７１の外表面に第１保護膜７３１を成膜することができる。これにより、第１保護膜７３１が劣化するのを効果的に防止することができるため、第１保護膜７３１の亀裂に入り込んだ試料水が次の分析時における試料水に混入するといったことが原因で、測定に悪影響を与えるのを防止することができる。ただし、第１保護膜７３１は、ダイヤモンドライクカーボンのみからなる構成に限らず、ダイヤモンドライクカーボン以外の成分を含む材料により形成された構成であってもよい。
【００５３】
第２保護膜７３２は、例えば樹脂により形成されている。樹脂としては、フッ素樹脂などの耐紫外線性及び耐アルカリ性が高い樹脂を用いることが好ましいが、フッ素樹脂以外の樹脂であってもよい。第２保護膜７３２は、第１保護膜７３１の外表面に樹脂をコーティングすることにより形成することができる。このとき、第１保護膜７３１の外表面に樹脂を薄く塗布して薄膜を形成するなど、各種方法によりコーティングを施すことができる。樹脂を用いて形成された第２保護膜７３２の厚みは、０．０１μｍ以上であることが好ましく、１μｍ以上であればより好ましい。
【００５４】
このように、本実施形態では、積層された第１保護膜７３１及び第２保護膜７３２により、発光管７１を保護することができる。例えば第１保護膜７３１よりも耐アルカリ性が高い材料で第２保護膜７３２を形成すれば、アルカリ性雰囲気による第１保護膜７３１の劣化を防止し、発光管７１をより効果的に保護することができる。
【００５５】
この例では、撥水性が高い樹脂を用いて第２保護膜７３２を形成することにより、第１保護膜７３１をアルカリ性雰囲気から効果的に保護することができる。本実施形態のように第１保護膜７３１を蒸着により成膜した場合には、第１保護膜７３１の表面の細かい粒子間に試料水が入り込み、第１保護膜７３１を劣化させるおそれがあるが、当該第１保護膜７３１上に樹脂を用いて第２保護膜７３２を形成すれば、第１保護膜７３１をアルカリ性雰囲気から効果的に保護することができる。
【００５６】
また、樹脂は耐紫外線性が低いが、第２保護膜７３２よりも耐紫外線性が高いダイヤモンドライクカーボンで第１保護膜７３１が形成されているため、樹脂を用いて形成された第２保護膜７３２を紫外線から効果的に保護することができる。したがって、紫外線による第２保護膜７３２の劣化を防止し、発光管７１をより効果的に保護することができる。ただし、第２保護膜７３２は、樹脂のみからなる構成に限らず、樹脂以外の成分を含む材料により形成された構成であってもよいし、樹脂を含まない別の材料により形成された構成であってもよい。
【００５７】
本実施形態では、第１保護膜７３１が、発光管７１の外表面における一部のみに形成されている。具体的には、発光管７１の先端部７１１側には第１保護膜７３１が形成されておらず、発光管７１の根元部７１２側にのみ第１保護膜７３１が形成されている。この例では、反応槽５内の試料水の水位Ｌに対応する位置に第１保護膜７３１が形成されている。
【００５８】
水位Ｌに対応する位置とは、水位Ｌと同じ高さの部分だけでなく、当該部分の周辺部分を含む概念である。すなわち、水位Ｌと同じ高さの部分と、その周辺部分に第１保護膜７３１が形成されていれば、発光管７１の先端部７１１側の少なくとも一部に第１保護膜７３１が形成されていない部分があってもよい。
【００５９】
このように、本実施形態では、試料水の水位Ｌに対応する位置に第１保護膜７３１が形成されることにより、試料水の水位Ｌに対応する位置において発光管７１を保護することができる。アルカリ性の試料水に浸漬された発光管７１は、特に試料水の水位Ｌに対応する位置において溶出しやすいため、当該水位Ｌに対応する位置に第１保護膜７３１を形成することにより、アルカリ性の試料水から発光管７１を効果的に保護することができる。また、試料水の水位Ｌに対応する位置にのみ第１保護膜７３１を形成することにより、第１保護膜７３１の材料費を抑えることができるため、製造コストを低減することができる。
【００６０】
この例では、第１保護膜７３１の外表面全体が第２保護膜７３２により覆われている。しかし、このような構成に限らず、第１保護膜７３１の外表面の一部のみが第２保護膜７３２により覆われた構成であってもよい。この場合、第１保護膜７３１及び第２保護膜７３２が、少なくとも試料水の水位Ｌに対応する位置に形成されていることが好ましい。
【００６１】
発光管７１の根元部７１２は、外筒７４内に挿入されており、当該外筒７４内に上述の電極７２が設けられている。本実施形態では、外筒７４に対して一定間隔を隔てた位置に第１保護膜７３１が形成されることにより、外筒７４と第１保護膜７３１との間で発光管７１の外表面が露出している。すなわち、第１保護膜７３１の上端縁が、試料水の水位Ｌと外筒７４の下端縁との間に位置している。これにより、試料水が第１保護膜７３１又は第２保護膜７３２などを伝って発光管７１の根元部７１２まで到達し、発光管７１内の電気部品（電極７２など）に不具合が生じるのを防止することができる。
【００６２】
以上の実施形態では、第１保護膜７３１がダイヤモンドライクカーボンにより形成された構成について説明した。しかし、このような構成に限らず、例えば無機金属又は無機金属化合物により第１保護膜７３１が形成された構成であってもよい。この場合、上記実施形態のように第１保護膜７３１の外表面に第２保護膜７３２が形成された構成であってもよいし、第２保護膜７３２が形成されていない構成であってもよい。
【００６３】
ここで、無機金属とは、白金又は金などのような無機金属単体を意味している。また、無機金属化合物とは、無機金属単体及びその他の成分を含む化合物を意味しており、サファイア又はアルミナなどを例示することができる。ただし、無機金属又は無機金属化合物としては、上記のような材料に限らず、耐紫外線性及び耐アルカリ性が高い任意の材料を用いることができる。
【００６４】
耐紫外線性及び耐アルカリ性が高い無機金属又は無機金属化合物を用いて第１保護膜７３１を形成すれば、第１保護膜７３１が劣化するのを効果的に防止することができるため、第１保護膜７３１の亀裂に入り込んだ試料水が次の分析時における試料水に混入するといったことが原因で、測定に悪影響を与えるのを防止することができる。ただし、無機金属又は無機金属化合物のみにより第１保護膜７３１が形成された構成に限らず、無機金属又は無機金属化合物以外の成分を含む材料により第１保護膜７３１が形成された構成であってもよい。
【００６５】
無機金属又は無機金属化合物を含む材料により第１保護膜７３１を形成する際には、ダイヤモンドライクカーボンを用いる場合と同様に、蒸着により第１保護膜７３１を形成することができる。無機金属又は無機金属化合物を用いて形成された第１保護膜７３１の厚みは、０．０１μｍ以上であることが好ましく、１μｍ以上であればより好ましい。
【００６６】
また、例えば樹脂により第１保護膜７３１が形成された構成であってもよい。この場合、上記実施形態のような樹脂により形成された第２保護膜７３２ではなく、他の材料を用いて第２保護膜７３２が形成された構成であってもよいし、第１保護膜７３１のみが形成された構成であってもよい。
【００６７】
樹脂としては、フッ素樹脂などの耐紫外線性及び耐アルカリ性が高い樹脂を用いることが好ましいが、フッ素樹脂以外の樹脂であってもよい。フッ素樹脂などの耐アルカリ性が高い樹脂を用いて第１保護膜７３１を形成した場合には、第１保護膜７３１が劣化するのを効果的に防止することができるため、第１保護膜７３１の亀裂に入り込んだ試料水が次の分析時における試料水に混入するといったことが原因で、測定に悪影響を与えるのを防止することができる。ただし、樹脂のみにより第１保護膜７３１が形成された構成に限らず、樹脂以外の成分を含む材料により第１保護膜７３１が形成された構成であってもよい。
【００６８】
樹脂を含む材料により第１保護膜７３１を形成する際には、上記実施形態において第２保護膜７３２を形成する場合と同様に、コーティングにより第１保護膜７３１を形成することができる。樹脂を用いて形成された第１保護膜７３１の厚みは、０．０１μｍ以上であることが好ましく、１μｍ以上であればより好ましい。
【００６９】
以上の実施形態では、発光管７１が石英ガラスにより形成された構成について説明した。しかし、発光管７１は、石英ガラスに限らず、合成石英などの石英を含む他の石英材料により形成された構成であってもよい。
【００７０】
また、以上の実施形態では、紫外線照射装置７が低圧水銀灯である場合について説明した。しかし、紫外線照射装置７は、低圧水銀灯に限らず、例えばエキシマレーザ、重水素ランプ、キセノンランプ、Ｈｇ−Ｚｎ−Ｐｂランプなどのように、紫外線を照射可能な任意の光源を用いることができる。
【００７１】
さらに、以上の実施形態では、反応槽５内の試料水に発光管７１を浸漬して紫外線を直接照射するような構成について説明した。しかし、このような構成に限らず、紫外線照射装置７は、試料水が貯留された反応槽５に対して外部から紫外線を照射するような構成であってもよい。
【００７２】
また、紫外線照射装置７が、反応槽５以外において光源として用いられるような構成であってもよい。この場合、紫外線照射装置７は、試料水ではなく、例えばアンモニアが含まれる大気中などのように、水中以外のアルカリ性雰囲気において使用されるような構成であってもよい。
【００７３】
以上の実施形態では、分析装置の一例として全窒素全リン計について説明した。しかし、本発明は、全窒素全リン計に限らず、全有機体炭素計などの他の分析装置にも適用可能である。
【符号の説明】
【００７４】
１  流路切替部
２  シリンジ
３  試料水供給部
４  試薬供給部
５  反応槽
６  ヒータ
７  紫外線照射装置
８  測定部
９  制御部
２１  筒体
２２  プランジャ
７１  発光管
７２  電極
７３  保護膜
７４  外筒
７１１  先端部
７１２  根元部
７１３  区画壁
７１４  内部空間
７３１  第１保護膜
７３２  第２保護膜
Ｍ１，Ｍ２  モータ
【図１】
2015191884.tif 000003
【図２】
2015191884.tif 000004